(57)【要約】【解決手段】  下記一般式（１）及び（２）で表されるパーフルオロポリエーテル変性シラン及びまたはその部分加水分解縮合物をフッ素化炭化水素系溶媒に溶解してなることを特徴とする表面処理剤組成物。    【化１】2005290323.tif 000016（式中、Ｒｆ１は直鎖型パーフルオロポリエーテル基、Ｒｆ２は分岐型パーフルオロポリエーテル基、Ｒ１は低級アルキル基又はフェニル基、Ｒ２は二価の有機基、Ｒ３は非置換又は置換の二価炭化水素基、Ｘは加水分解性基である）【効果】  本発明の表面処理剤組成物は、撥水撥油性、離型性、耐候性、防汚性、指紋拭き取り性に優れており、各種基材表面にコーティングする表面処理剤として利用することができる。【選択図】  なし【特許請求の範囲】
【請求項１】
下記一般式（１）及び（２）で表されるパーフルオロポリエーテル変性シラン及びまたはその部分加水分解縮合物をフッ素化炭化水素系溶媒に溶解してなることを特徴とする表面処理剤組成物。
【化１】
2005290323.tif 000014
（式中、Ｒｆ１は直鎖型パーフルオロポリエーテル基、Ｒｆ２は分岐型パーフルオロポリエーテル基、Ｒ１は低級アルキル基又はフェニル基、Ｒ２は二価の有機基、Ｒ３は非置換又は置換の二価炭化水素基、Ｘは加水分解性基、ｎは０〜２、ｍは１〜５の整数、ａ及びｂは２または３である）
【請求項２】
上記式（１）及び（２）で表される化合物の固形分割合が、化合物（１）／化合物（２）＝１０／９０〜９０／１０であるパーフルオロポリエーテル変性シラン及びまたはその部分加水分解縮合物である特許請求の範囲第１項記載の表面処理剤組成物。
【請求項３】
加水分解性基Ｘがアルコキシ基であることを特徴とする特許請求の範囲第１項乃至第２項記載の表面処理剤組成物。
【請求項４】
一般式（２）のＲｆ２が下記式、下記一般式
【化２】
2005290323.tif 000015
（式中、ｒは６〜５０の整数を示す）で示されることを特徴とする特許請求の範囲第１項乃至第３項記載の表面処理剤組成物。
【請求項５】
Ｒ２が、−ＣＯＮＨ−であることを特徴とする特許請求の範囲第１項乃至第４項記載の表面処理剤組成物。
【発明の詳細な説明】
【技術分野】
【０００１】
本発明は、防汚性、特には指紋拭き取り性になどに優れ、かつ耐候性に優れた表面処理剤組成物に関する。
【背景技術】
【０００２】
一般にパーフルオロポリエーテル基含有化合物は、その表面エネルギーが非常に小さいために、撥水撥油性・耐薬品性・潤滑性・離型性・防汚性などを有する。その性質を利用して、工業的には紙・繊維などの撥水撥油防汚剤、磁気記録媒体の滑剤、精密機器の防油剤、離型剤、化粧料、保護膜など幅広く利用されている。
【０００３】
しかし、その性質は同時に他の基材に対する非粘着性、非密着性があることを示しており、基材表面に塗布することは出来ても、被膜を形成し密着させることはできなかった。
【０００４】
一方、ガラスや布などの基材表面と有機化合物とを結合させるものとしては、シランカップリング剤が良く知られている。シランカップリング剤は、１分子中に有機官能基と反応性シリル基（一般にはアルコキシシリル基）を有する。アルコキシシリル基は、空気中の水分などによって自己縮合反応をおこしてシロキサンとなり被膜を形成する。それと同時に、ガラスや金属などの表面と化学的・物理的に結合することによって、耐久性を有する強固な被膜となる。シランカップリング剤はこの性質を利用して各種基材表面のコーティング剤として幅広く利用されている。
【０００５】
これらの特徴を生かしたものとして、下記式（３）
【０００６】
【化１】
2005290323.tif 000002
（式中、Ｒ４、Ｒ５は炭素数１〜４のアルキル基、ＱはＣＨ２ＣＨ２ＣＨ２またはＣＨ２ＣＨ２ＮＨＣＨ２ＣＨ２ＣＨ２、ｄは１から４の整数、ｃは２または３）で示されるようなフルオロアミノシラン化合物が開示されている（特許文献１参照）。しかしながら、この化合物は、パーフルオロポリエーテル基の部分が、ヘキサフルオロプロピレンオキサイド（ＨＦＰＯ）の２〜５量体と短いため、パーフルオロポリエーテル基の持つ特徴を十分に出すことが出来なかった。
【０００７】
また、ガラス表面の撥水撥油剤として、下記式（４）
【０００８】
【化２】
2005290323.tif 000003
（式中、Ｒｆ３は炭素原子数１〜２０個のポリフルオロアルキル基であってエーテル結合を１個以上含んでもよい。Ｒ６は水素原子または低級アルキル基、Ａはアルキレン基、ｘは−ＣＯＮ（Ｒ′）−Ｑ′−又は−ＳＯ２Ｎ（Ｒ′）−Ｑ′−（ただし、Ｒ′は低級アルキル基、Ｑ′は２価の有機基を示す）ｚは低級アルキル基、Ｙはハロゲン、アルコキシ基またはＲ″ＣＯＯ−（ただし、Ｒ″は水素原子または低級アルキル基を示す）、ｇは０または１の整数、ｆは１〜３の整数、ｅは０または１〜２の整数）で示される化合物が提示されているが（特許文献２参照）、この場合も含フッ素基の部分の炭素数が１〜２０個と少なく十分な効果が得られていない。
【０００９】
また、本発明者らはこれらの問題を解決するために以前に下記式（５）
【００１０】
【化３】
2005290323.tif 000004
（式中、Ｘは加水分解性基、Ｒ７は低級アルキル基、Ｒ８は水素原子または低級アルキル基、ＱはＣＨ２ＣＨ２ＣＨ２またはＣＨ２ＣＨ２ＮＨＣＨ２ＣＨ２ＣＨ２、ｈは６〜５０の整数、ｉは２または３、ｘおよびｙはそれぞれ１から３の整数）で表されるパーフルオロポリエーテル変性アミノシランを発明し、その特許を出願した（特許文献３参照）。このパーフルオロポリエーテル変性アミノシランは、撥水撥油性、耐薬品性及び耐候性に優れており、各種基材表面にコーティングすることにより表面処理剤として利用することが出来る。しかし、このパーフルオロポリエーテル変性アミノシランは、分子中に水との親和性の高いアミド基等の極性基を含有していることから、潤滑性、離型性、防汚性、特には指紋拭き取り性の点で劣り、表面処理剤として利用する上で十分な性能を有しているとは言えなかった。
【００１１】
そこで、本発明者らはこれらの問題を解決するために以前に下記式（６）
【００１２】
【化４】
2005290323.tif 000005
（式中、Ｒｆは直鎖型パーフルオロポリエーテル基、Ｒは低級アルキル基又はフェニル基、Ｘは加水分解性基、ｎは０〜２、ｍは１〜５の整数、ａは２または３である）で表される新規なパーフルオロポリエーテル変性シランを発明し、その特許を出願した（特許文献４参照）。このパーフルオロポリエーテル変性アミノシランは、潤滑性・離型性・耐薬品性・防汚性、特には指紋拭き取り性に優れており、表面処理剤として利用できるものの、屋外暴露後の特性変化、特にはマジックインクのハジキ性の低下が著しく、耐候性の面では十分な性能を有しているとは言えなかった。
【００１３】
【特許文献１】特開昭５８−１６７５９７号公報
【特許文献２】特開昭５８−１２２９７９号公報
【特許文献３】特開平１１−２９５８５号公報
【特許文献４】特開２００３−２３８５７７号公報
【発明の開示】
【発明が解決しようとする課題】
【００１４】
特に最近では、建築物の高層化に伴い窓ガラスをメインテナンスフリー化することや、外観や視認性をよくするためにディスプレイの表面に指紋が付きにくくするなど「汚れにくくする」や、「汚れを落としやすくする」技術及びこの特性の持続化に対する要求は年々高まってきており、これらの要求に応えることの出来る材料の開発が望まれていた。
【課題を解決するための手段】
【００１５】
本発明者らは、上記要望に応えるために鋭意検討を行った結果、下記一般式（１）及び（２）で表されるパーフルオロポリエーテル変性シラン／またはその部分加水分解縮合物をフッ素化炭化水素系溶媒に溶解してなることを特徴とする表面処理剤組成物が、撥水撥油性・離型性・耐薬品性・潤滑性、防汚性、特には指紋拭き取り性に優れ、更には耐候性の点でも優れており、表面処理剤として適していることを知見し、本発明をなすに至った。
【００１６】
【化５】
2005290323.tif 000006
（式中、Ｒｆ１は直鎖型パーフルオロポリエーテル基、Ｒｆ２は分岐型パーフルオロポリエーテル基、Ｒ１は低級アルキル基又はフェニル基、Ｒ２は二価の有機基、Ｒ３は非置換又は置換の二価炭化水素基、Ｘは加水分解性基、ｎは０〜２、ｍは１〜５の整数、ａ及びｂは２または３である）
【００１７】
従って、本発明は、上記一般式（１）及び（２）で表されるパーフルオロポリエ
ーテル変性シラン／またはその部分加水分解縮合物をフッ素化炭化水素系溶媒に溶
解してなることを特徴とする表面処理剤組成物を提供する。
【発明の効果】
【００１８】
本発明における表面処理剤組成物は、撥水撥油性、離型性、耐候性、防汚性、指紋拭き取り性に優れており、各種基材表面にコーティングすることにより表面処理剤として利用することができる。
【発明を実施するための最良の形態】
【００１９】
以下、本発明につき更に詳しく説明する。本発明の表面処理剤組成物は、下記一
般式（１）及び（２）
【００２０】
【化６】
2005290323.tif 000007
（式中、Ｒｆ１は直鎖型パーフルオロポリエーテル基、Ｒｆ２は分岐型パーフルオロポリエーテル基、Ｒ１は低級アルキル基又はフェニル基、Ｒ２は二価の有機基、Ｒ３は非置換又は置換の二価炭化水素基、Ｘは加水分解性基、ｎは０〜２、ｍは１〜５の整数、ａは２または３である）で表されるパーフルオロポリエーテル変性シラン／またはその部分加水分解縮合物をフッ素化炭化水素系溶媒に溶解してなることを特徴とする。
【００２１】
ここで、Ｒｆ１は二価の直鎖型パーフルオロポリエーテル基であり、各種鎖長のパーフルオロポリエーテル基が含まれるが、好ましくは炭素数１〜４程度のパーフルオロポリエーテル基を繰返し単位とする二価の直鎖型パーフルオロポリエーテルである。この二価直鎖型パーフルオロポリエーテルとしては、例えば次に示すようなものがある。
【００２２】
【化７】
2005290323.tif 000008
上記化学構造式中のｋ、ｐおよびｑはそれぞれ１以上の整数を示す。具体的にはｋは１〜５０、より好ましくは１０〜４０、ｐは１〜７０、より好ましくは１０〜５０、ｑは１〜７０、より好ましくは１０〜５０であり、ｐ＋ｑ＝１０〜１００より好ましくは２０〜８０の範囲が好ましい。
【００２３】
次に、Ｒｆ２は一価の分岐型パーフルオロポリエーテル基であり、各種鎖長のパーフルオロポリエーテル基が含まれるが、好ましくは炭素数１〜４程度のパーフルオロポリエーテル基を繰返し単位とする一価の分岐型パーフルオロポリエーテルである。この一価分岐型パーフルオロポリエーテルとしては、例えば次に示すようなものがある。
【００２４】
【化８】
2005290323.tif 000009
上記化学構造式中のｒはそれぞれ１以上の整数を示す。具体的には６〜５０、より好ましくは１５〜３５の範囲が好ましい。尚、パーフルオロポリエーテルの分子構造は、これら例示したものに限定されるものではない。
【００２５】
Ｘは加水分解性基を表す。その具体例としては、メトキシ基、エトキシ基、プロポキシ基、ブトキシ基などの炭素数１〜５のアルコキシ基、メトキシメトキシ基、メトキシエトキシ基などの炭素数２〜６のオキシアルコキシ基、アセトキシ基などの炭素数２〜５のアシロキシ基、イソプロペノキシ基などの炭素数３〜６のアルケニルオキシ基、クロル基、ブロモ基、ヨード基などのハロゲン基などが挙げられる。中でもメトキシ基、エトキシ基、イソプロペノキシ基、クロル基が反応性の点で好適である。
【００２６】
Ｒ１は、炭素数１〜４の低級アルキル基又はフェニル基で、で具体的にはメチル基、エチル基、フェニル基などであり中でもメチル基が好適である。
【００２７】
Ｒ２としての二価の有機基としては特に限定されるものではないが、通常は、例えばＣＯＯ、ＣＯＮＨ、Ｓ等が例示される。
【００２８】
Ｒ３は非置換又は置換の炭素数２〜８の二価炭化水素基であり、例えばメチレン基、エチレン基、プロピレン基、ブチレン基などのアルキレン基が例示される。
【００２９】
ｎは０〜２の整数であり、１が好ましい。又ｍは１〜５の整数であり、３が好ましい。
ａは２又は３であり、反応性、基材に対する密着性の観点から３が好ましい。
【００３０】
本発明のパーフルオロポリエーテル変性シラン化合物の分子量は、特に制限されないが、安定性、取扱い易さ等の点から、数平均分子量で５００〜２万、好ましくは１０００〜１万のものが適当である。
【００３１】
上記式（１）及び（２）で表される化合物は、表面処理剤組成物の固形分割合が、化合物（１）／化合物（２）＝１０／９０〜９０／１０、好ましくは２０／８０〜８０／２０であるパーフルオロポリエーテル変性シラン及びまたはその部分加水分解縮合物である。上記（１）で表される化合物の表面処理剤組成物の固形分割合が１０以下では指紋拭取り性等の防汚性能の面で好ましくなく、固形分割合が９０以上では耐候性の面で好ましくない。
【００３２】
次に、フッ素化炭化水素系溶媒は２種以上の混合溶媒でもよく、パーフルオロポリエーテル変性シラン／またはその部分加水分解縮合物を均一に溶解させるものが望ましい。フッ素化炭化水素系溶媒としては、パーフルオロヘプタン、パーフルオロオクタンなどのフッ素変性脂肪族炭化水素系溶剤、ｍ−キシレンヘキサフロライド、ベンゾトリフロライドなどのフッ素変性芳香族炭化水素系溶剤、メチルパーフルオロブチルエーテル、パーフルオロ（２−ブチルテトラヒドロフラン）などのフッ素変性エーテル系溶剤、パーフルオロトリブチルアミン、パーフルオロトリペンチルアミンなどのフッ素変性アルキルアミン系溶剤が挙げられる。特に、溶解性、濡れ性などの点で、ｍ−キシレンヘキサフロライド、パーフルオロ（２−ブチルテトラヒドロフラン）、パーフルオロトリブチルアミンが好ましい。
【００３３】
被膜を形成する方法としては、刷毛塗り、ディッピング、スプレー、蒸着処理など公知の方法で処理出来る。処理温度は、処理方法によって最適な温度は異なるが、例えば刷毛塗りやディッピングの場合は、室温から１２０℃の範囲が好ましい。処理湿度は、加湿下で行うことが反応を促進する上で好ましいが、使用するシラン化合物や他の添加剤によって処理条件は異なるため、その都度最適化することが好ましい。
【００３４】
この表面処理剤には、必要に応じて、オルガノオキシシラン加水分解縮合触媒を添加してもよい。オルガノオキシシラン加水分解縮合触媒としては、ジブチル錫ジメトキシド、ジラウリン酸ジブチル錫などの有機錫化合物、テトラｎ−ブチルチタネート  などの有機チタン化合物酢酸、メタンスルホン酸などの有機酸塩酸、硫酸などの無機酸が挙げられる。特に酢酸、テトラｎ−ブチルチタネート、ジラウリン酸ジブチル錫などが好ましい。
【００３５】
添加量は通常の触媒量であり、パーフルオロポリエーテル変性シラン／またはその部分加水分解縮合物１００重量部に対して０．０１〜５重量部、特に０．１〜１重量部が好ましい。
【００３６】
被膜を形成する基材としては、紙、布、金属及びその酸化物、ガラス、プラスチック、陶磁器、セラミックなど各種材質のものを用いることが出来る。
【００３７】
この場合、硬化皮膜の膜厚は、基材の種類により適宜選定されるが、通常０．１ｎｍ〜５μｍ、特に１〜１００ｎｍである。
【００３８】
ここで、硬化被膜を表面に形成する物品としては、めがねレンズ、反射防止フィルター（指紋、皮脂付着防止コーティング）、浴槽、洗面台のようなサニタリー製品（撥水、防汚コーティング）、自動車、電車、航空機などの窓ガラス、ヘッドランプカバーなど（防汚コーティング）、外壁用建材（撥水、防汚コーティング）、台所用建材（油汚れ防止用コーティング）、電話ボックス（撥水、防汚及び貼り紙防止コーティング）、美術品など（撥水・撥油性、および指紋付着防止付与のコーティング）、コンパクトディスク、ＤＶＤ（指紋付着防止コーティング）などが好ましい。特に、レンズ、フィルターなどの光学部材に被膜を形成し、反射防止性、防汚性などを付与するには本発明の表面処理剤組成物は好適である。
【実施例】
【００３９】
以下、実施例及び比較例を示し、本発明を具体的に説明するが、本発明は下記の実施例に制限されるものではない。なお、下記の例において部は質量部を示す。
【００４０】
［実施例１〜３］
（１）反射防止フィルムの作成
ＰＥＴフィルムに付設したハードコート層の上にスパッタリング方式で、ＳｉＯ２層、ＴｉＯ２層、ＳｉＯ２層、ＴｉＯ２層、ＳｉＯ２層の５層をそれぞれλ／４光学膜厚で順次積層して反射防止層を付設した。
【００４１】
（２）コーティング組成物の調製
表１に示すような下記化合物１と下記化合物２の使用割合の混合物０．２ｇを、パーフルオロ（２−ブチルテトラヒドロフラン）９９．８ｇに溶解させをコーティング組成物１〜３調整した。
【００４２】
【表１】
2005290323.tif 000010
【００４３】
（３）塗布及び硬化
前記（２）で得られたコーティング組成物１〜３を、前記（１）で得られた反射防止フィルムにスピンコート法で塗工し、２５℃、湿度７０％の雰囲気下で２４時間放置して硬化被膜を形成させた。この試料片を用いて、下記（Ｉ）から（ＩＶ）の評価を行った。結果を表２に示す。
【００４４】
（Ｉ）撥水性の評価
接触角計（協和界面科学社製Ａ３型）を用いて、硬化被膜の水対する接触角を測定し、撥水性の評価とした。
【００４５】
（ＩＩ）撥油性の評価
マジック（ＺＥＢＵＲＡ  油性  ハイマッキー  太字）を用いて、硬化被膜の上に６×１００ｍｍの線を引き、マジックインクのハジキ状態を下記基準で評価し、撥油性の評価とした。
マジックインクハジキ性
○：インクが点状にはじく
△：インクが線状にはじく
×：全くはじかない
【００４６】
（ＩＩＩ）防汚性の評価
硬化被膜表面に人差し指を５秒間押し当てて指紋を付着させた後、その指紋を乾いた布で拭取った時の指紋の拭取りやすさを評価した。評価基準は以下のとおりであり、
被験者５人の平均の評価をその表面の評価とした。
指紋の拭取りやすさ
○：指紋を軽く拭取ることが出来る
△：指紋は拭取りにくいが跡は残らない
×：指紋は拭取りにくく跡も残る
【００４７】
（ＩＶ）耐候性の評価
試料片をサンシャイン  スーパーロングライフ  ウェザーメーター  ＷＥＬ−ＳＵＮ−ＨＣ型（スガ試験機株式会社製）中で２００時間経過させた。その後、硬化被膜表面の汚れをイソプロピルアルコール含浸布で軽く拭取り、評価（Ｉ）〜（ＩＩＩ）で示した方法で各特性を測定して耐候性の評価とした。
【００４８】
［比較例１］
実施例（２）で用いた下記化合物１のパーフルオロポリエーテル変性シラン０．２ｇをパーフルオロ（２−ブチルテトラヒドロフラン）９９．８ｇに溶解させ他は、実施例と同様の方法で評価した。評価結果を表２に示す。
【００４９】
［比較例２］
実施例（２）で用いた下記化合物２のパーフルオロポリエーテル変性シラン０．２ｇをパーフルオロ（２−ブチルテトラヒドロフラン）９９．８ｇに溶解させ他は、実施例と同様の方法で評価した。評価結果を表２に示す。
【００５０】
化合物１
【００５１】
【化９】
2005290323.tif 000011
【００５２】
化合物２
【００５３】
【化１０】
2005290323.tif 000012
【００５４】
【表２】
2005290323.tif 000013